【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
A)  ビニリデンフルオライド(VDF)；
B)  式：
CF2=CFOCF2OCF3  (a)
のモノマー；
C)  テトラフルオロエチレン(TFE)、パーフルオロメチルビニルエーテル(PMVE)、パーフルオロプロペン(HFP)から選択される、1以上のコモノマーを含み、次の方法：
［上記のモノマーの重合の最後に、冷凍して凝固させ、続いて解凍することによりポ  リマーを単離し；次いで、そのポリマーを脱イオン水で2回洗浄し、恒量になるまでス  トーブ中で乾燥し；50〜300ミクロンの厚さを有するポリマーフィルムでのFT-IR分光分 析法で、4000 cm-1〜400 cm-1で最初の走査を行なって最初のスペクトルを得、前記フ
ィルムをアンモニア飽和蒸気中に12時間置き、次いで、最初のIRスペクトルと同じ条件  下で最後のIRスペクトルを記録することにより-COF末端基を測定し；最初のスペクトル  から最後のスペクトルを差し引いた「差スペクトル」を得、次式：
【数１】
2009524716.tif 000001
により標準化し；次いで、アンモニア蒸気と反応した-COF末端基に関連する光学密度を  測定し、エム. ピアンカ(M. Pianca)らによる論文 "End groups in fluoropolymers",   J. Fluorine Chem. 95 (1999), 71-84 (ここに、参考文献として組み込まれる）の73    頁、表1に報告されている吸光係数を用いてmmol/ポリマーkgに変換し；実測値がポリ    マーのkg当たりの末端基-COFのミリモルとして、残留-COF末端基の濃度を表わす
でのスペクトルにおいて、-COF末端基に関連するバンド(1900〜1830 cm-1)が検知され  ない、すなわち前記方法の感度限界は0.05 mmol/Kgである］
の感度限界より低い-COF末端基のバンド、1900〜1830 cm-1での-COF末端ポリマー基の量を含み、-10℃〜-35℃の間のガラス転移温度を有する、VDF硬化性フルオロエラストマー。
【請求項２】
次のモノマー（モル％で）：
A)  VDF 10〜80％；
B)  1〜65％；
C)  このクラスの1以上のモノマー 1〜60％
を含み、モノマーの合計が100％である、請求項1に記載の硬化性フルオロエラストマー。
【請求項３】
次の組成（モル％で）：
−  A)  VDF：15〜70％；
B)  3〜60％；
C)  TFE 5〜40％；
HFP 0〜25％；
PMVE 0〜30％；
−  A)  VDF：15〜70％；
B)  3〜60％；
C)  TFE 0〜40％；
HFP 3〜25％；
PMVE 0〜30％；
−  A)  VDF：15〜70％；
B)  3〜60％；
C)  TFE 0〜40％；
HFP 0〜25％；
PMVE 5〜30％；
−  A)  VDF：15〜70％；
B)  3〜60％；
C)  TFE 5〜40％；および
HFP 3〜25％；および
PMVE 5〜30％；
−  A)  VDF：15〜70％；
B)  3〜60％；
C)  TFE 5〜40％；および
HFP 3〜25％；および
PMVE 0〜30％；
−  A)  VDF：15〜70％；
B)  3〜60％；
C)  TFE 5〜40％；および
HFP 0〜25％；および
PMVE 5〜30％；
−  A)  VDF：15〜70％；
B)  3〜60％；
C)  TFE 0〜40％；および
HFP 3〜25％；および
PMVE 5〜30％
を有する、請求項1または2に記載の硬化性フルオロエラストマー。
【請求項４】
モル％で：
−  Ｏl：0〜30％（ここで、Ｏlは1〜5の炭素原子の水素化オレフィンであり；および／または
−  フルオロエラストマーの基本構造を形成するモノマー単位100モル当たり、0.01〜1.0モルの、以下に定義されるビス-オレフィン
を含み、モノマーの合計が100％である、請求項1〜3のいずれか1つに記載の硬化性フルオロエラストマー。
【請求項５】
ビス-オレフィンが、一般式：
【化１】
2009524716.tif 000002
（式中、
R1、R2、R3、R4、R5、R6は、互いに同一または異なって、HまたはC1-C5アルキルであり；Zは、任意に酸素原子を含んでいてもよく、および／または少なくとも部分的にフッ素化されている、C1-C18の直鎖状または分枝鎖状のアルキレンまたはシクロアルキレン基、または(パー)フルオロポリオキシアルキレン基である）
を有する、請求項4に記載のフルオロエラストマー。
【請求項６】
式(I)において、ZがC4-C12のパーフルオロアルキレン基であり、R1、R2、R3、R4、R5、R6が好ましくは水素であり、Zが(パー)フロオロポリオキシアルキレン基であるとき、それが次の：
-CF2CF2O-、-CF2CF(CF3)O-、-CFX1O-（ここで、X1=F、CF3である）、-CF2CF2CF2O-、-CF2-CH2CH2O-、-C3F6O-
から選択される単位を含む、請求項4または5に記載の硬化性フルオロエラストマー。
【請求項７】
Zが、式：
-(Q)p-CF2O-(CF2CF2O)m(CF2O)n-CF2-(Q)p-    (II)
（式中、QはC1-C10アルキレンまたはオキシアルキレン基であり、pは0または1であり、mおよびnはm/n比が0.2〜5の間であるような数であり、nは0でない）を有し、前記の(パー)フロオロポリオキシアルキレン基の数平均分子量が、500〜10,000の範囲にある、請求項4〜6のいずれか1つに記載の硬化性フルオロエラストマー。
【請求項８】
Qが、-CH2OCH2-、-CH2O(CH2CH2O)sCH2-（ここで、sは1〜3の整数である）から選択される、請求項7に記載の硬化性フルオロエラストマー。
【請求項９】
ビス−オレフィンが、式：
CH2=CH-(CF2)t0-CH=CH2
（ここで、t0は6〜10の整数である）
を有する、請求項4〜8のいずれか1つに記載の硬化性フルオロエラストマー。
【請求項１０】
ビス−オレフィンが、式：
CH2=CH-(CF2)6-CH=CH2    (b)
を有する、請求項4〜9のいずれかに記載の硬化性フルオロエラストマー。
【請求項１１】
ヨウ素および／または臭素を含む、請求項１〜10のいずれか1つに記載の硬化性フルオロエラストマー。
【請求項１２】
ヨウ素および／または臭素原子が、鎖中および／または末端に存在する、請求項11に記載の硬化性フルオロエラストマー。
【請求項１３】
フルオロエラストマーと半晶質(パー)フルオロポリマーの混合物の乾燥総重量に対する重量パーセントで、0重量％〜70重量％の量の半晶質(パー)フルオロポリマーを混合物中に含む、請求項1〜12のいずれかに記載の硬化性フルオロエラストマー。
【請求項１４】
半晶質(パー)フルオロポリマーが、0.01モル％〜10モル％の量の、テトラフルオロエチレン(TFE)ホモポリマーから、または少なくとも一つのエチレンタイプの不飽和を含む1以上のモノマーとのTFEコポリマーから形成され、エチレン不飽和を有する該コモノマーが水素化されたタイプおよびフッ素化されたタイプである、請求項13に記載の硬化性フルオロエラストマー。
【請求項１５】
水素化されたコモノマーが、エチレン、プロピレン、アクリルモノマーおよびスチレンモノマーから選択される、請求項14に記載の硬化性フルオロエラストマー。
【請求項１６】
フッ素化されたコモノマーが、次の：
−  C3-C8パーフルオロオレフィン；
−  C2-C8水素化フルオロオレフィン；CH2=CH-Rf パーフルオロアルキルエチレン（ここで、RfはC1-C6パーフルオロアルキルである）；
−  C2-C8クロロ-および／またはブロモ-および／またはヨード-フルオロオレフィン；
−  CF2=CFORf (パー)フルオロアルキルビニルエーテル(PAVE)（ここで、RfはC1-C6(パー)フルオロアルキルである）；
−  CF2=CFOX (パー)フルオロ-オキシアルキルビニルエーテル（ここで、XはC1-C12アルキル、またはC1-C12オキシアルキル、または1以上のエーテル基を有するC1-C12(パー)フルオロ-オキシアルキルである）；および
フルオロジオキソール
から選択される、請求項14に記載の硬化性フルオロエラストマー。
【請求項１７】
コモノマーがPAVEおよびフルオロジオキソールである、請求項13〜16のいずれか1つに記載の硬化性フルオロエラストマー。
【請求項１８】
請求項1〜17のいずれか1つのフルオロエラストマーを硬化することにより得られる硬化されたフルオロエラストマー。
【請求項１９】
請求項1〜17のいずれか1つのフルオロエラストマーを硬化することにより得られる製品。